Brevet FR2663874A1 — publié le 19920103

L'invention concerne un support pour produits abrasifs utilisés pour poncer des objets. Elle concerne plus particulièrement un support fibreux, les fibres étant majoritairement constituées de cellulose. Ce support est obtenu par voie papetière, et destiné aux produits abrasifs (en feuilles ou en bandes) utilisés pour les ponçages ayant lieu dans un milieu huileux. En général, les supports pour abrasifs sont des feuilles de papier, de toile, de cuir, de plastique ou des feuilles métalliques ; le plus souvent on utilise un papier ou une toile. Pour obtenir l'abrasif, on fait adhérer des grains abrasifs (oxyde d'aluminium, carbure de silice, zircone d'alumine, diamant, et...) à l'aide d'un liant. Par ailleurs, on utilise des abrasifs pour ponçer de l'acier inoxydable qui est plongé dans un bain constitué de 95eut d'huile et de 5 % d'eau. Comme supports d'abrasif, on utilise à cet effet des toiles car l'huile diminue les caractéristiques physiques du papier. Or les supports en toile présentent deux inconvénients majeurs par rapport aux supports en papier - celui d'être chers, même si on prend on compte leur durée d'utilisation, - celui de donner un moins beau fini à l'objet poncé. Le but de l'invention est de pallier les inconvénients des supports de l'art antérieur en fournissant un support qui soit peu coûteux, qui ne se désagrège pas instantanément lors des ponçages dans un milieu huileux et qui donne un beau fini à l'objet poncé. La demanderesse a découvert que le but de l'invention est atteint en réalisant un support papier comprenant au moins des fibres qui sont majoritairement des fibres de cellulose, au moins en agent de collage, au moins un liant et éventuellement d'autres additifs utilisés en papeterie (charges, agents de rétention, agents anti-mousse, agents de résistance humide, agents régulateurs de viscosité, agents régulateurs de pH...), support qui se caractérise par le fait qu'il contient en masse au moins une résine fluorocarbonée et au moins un agent de rétention de cette résine et, qu'au moins la face ne portant pas les grains abrasifs a été traitée par une composition contenant au moins un liant et éventuellement au moins une résine fluocarbonée. Selon une caractéristique particulière, le liant contenu dans la composition pour traiter au moins la face ne portant pas de grains abrasifs est un alcool polyvinylique et/ou un amidon, et de préference un alcool polyvinylique silylé. Selon une autre caractéristique de l'invention, la quantité de résine fluorocarbonée contenue en masse est comprise entre 0,15 et 2% en sec par rapport aux fibres, et de préférence égale à environ 0,7%. Selon encore une autre caractéristique de l'invention, l'agent de rétention de la résine fluorocabonée est une polyamideamineépychlorhydrine. De préférence, la composition, utilisée pour traiter au moins la face ne portant pas les grains abrasifs, est déposée par un moyen ce couchage ou d'imprégnation utilisé en papeterie, par exemple une presse-enncolleuse, lame d'air, lame traînante, reverse-roll, champion, Bill-blade. On traite de préférence les deux faces du support. La quantité déposée de cette composition est comprise entre 0,5 g/m2 et 5 g/m2 en sec. Le support en papier selon l'invention comporte des fibres qui sont majoritairement de cellulose, mais il peut éventuellement comporter d'autres fibres minérales ou organiques (fibres de verre, fibres de polyéthylène, de polypropylène, de polyester, etc...). Les fibres de cellulose sont de préférence des fibres de résineux. L'invention sera mieux comprise à l'aide des exemples suivants, sans en limiter la portée. EXEMPLE 1 A une pate de résineux demi-blanchie, contenant un liant (amidon), un agent de collage et éventuellement d'autres additifs utilisés en papeterie, pâte destinée à fabriquer un support papier classique pour abrasifs, on ajoute: en poids sec par rapport aux fibres -une résine fluorocarbonée: résine SCOTCHBAN FC 307, commercialisée par 3M 0,66 -un agent de rétention de la résine: résine polyamine-épichlorhydrine, commercialisée par HERCULES 0,12 On réalise une feuille sur formette à partir de cette composition. On traite les faces de cette feuille par une composition aqueuse contenant: - un liant 5% en poids sec alcool polyvinylique silylé PVA R1130 commercialisé par KURARAY (Japon) Ce traitement est réalisé à l'aide d'une presse encolleuse. On dépose 1,5 g/m2 en sec, par face, sur la feuille. EXEMPLE 2 On réalise un support comme dans l'exemple 1, mais on utilise comme résine fluorocarbonée la résine ZONYL RP commercialisée par DU PONT de NEMOURS. EXEMPLE TEMOIN On réalise une feuille témoin comme dans l'exemple 1 mais sans ajouter la résine fluorocarbonée en masse (et sans son agent de rétention) ainsi que sans effectuer de traitement en presse encolleuse. EXEMPLE TEMOIN SANS TRAITEMENT DE SURFACE On réalise une feuille comme pour l'exemple 1, mais on ne traite pas ses faces par la composition mise en presse encolleuse. TESTS On caractérise la résistance apportée au support réalisé selon l'invention par les test suivants: - 1. Traction selon la norme ISO 1924-1 - à sec - après immersion de la feuille dans l'huile T.R. commercialisée par IDEMITSU OIL Company pendant 15 minutes et pendant 30 minutes. Cette traction est mesurée sur une feuille telle qu'obtenue ou après un étuvage à 135 C pendant 3 heures pour simuler les conditions de traitement thermique que peut subir le support pendant sa transformation en produit abrasif. - 2. Déchirure I 100, mesurée selon la norme IS01974. - 3. Cohésion interne On amorce la déchirure dans l'épaisseur de la feuille (au centre) découpée en éprouvette de 15 cm de long sur 3,8 cm de large, puis on mesure la force moyenne pour délaminer l'éprouvette à vitesse constante (100 mm/min). - 4. Autres caractéristiques On mesure aussi la porosité BENDTSEN selon la norme ISO 5636.3 et on mesure le COBB selon la norme ISO 535 (eau, 2 minutes, à 23 "C) pour chaque face. Les resultats comparatifs sont présentés dans le tableau 1. Ces résultats montrent qu'on a augmenté la résistance du support dans un milieu huileux. L'invention permet donc de fournir un support papier pour abrasif utilisable-pour les ponçages en milieu huileux. TABLEAU 1 EXEMPLES TEMOIN TEMOIN non traité EXEMPLE 1 EXEMPLE 2 TESTS de BASE en surface Grammage (g/m2) 223 226 228 227 Porosité BENDTSEN 10 10 (ml/min) Traction (daN) support brut * à sec 34 33,8 34 34 après immersion de 15 min 20,8 27,1 27,5 27,3 de 30 min 19 22 25,5 25,2 - support étuvé * à sec 32,8 34,8 33,2 33,1 après immersion de 15 min 24,7 26,6 28,5 28,2 de 30 min 22,1 25,9 26,9 26,5 Déchirure (Nxm/g) 130 - 125 124 Cohésion Interne 170 170 171 170 (CN/cm) Cobb (fac 1/face 2) (eau, 2min) 30/30 36/44 34/34 34/34 REVENDICATIONS 1. Support pour abrasifs comprenant - au moins des fibres qui sont majoritairement des fibres de cellulose, - au moins un agent de collage, - au moins un liant, - éventuellement d'autres additifs utilisés en papeterie,caractérisé par le fait qu'il contient en masse au moins une résine fluorocarbonée et au moins un agent de rétention de cette résine et qu'au moins la face ne portant pas les grains abrasifs a été traitée par une composition contenant au moins un liant et éventuellement au moins une résine fluorocarbonée. 2. Support pour abrasifs selon la revendication 1, caractérisé par le fat que le liant contenu dans la composition pour traiter au moins la face ne portant pas de grainsabrasifs est un alcool polyvinylique et/ou un amidon, et de préférence un alcool polyvinylique silylé. 3. Support pour abrasifs selon l'une des revendications 1 et 2, caractérisé par le fait que la quantité de résine fluorocarbonée contenue en masse est comprise entre 0,15 et 2 X en poids sec par rapport aux fibres, et de préférence égale à environ 0,7 eS, 4. Support pour abrasifs selon l'une des revendications 1 à 3, caractérisé par le fait que l'agent de rétention de la résine fluorocarbonée est une polyamine-épichlorhydrine. 5. Support pour abrasifs selon l'une des revendications 1 à 4, caractérisé par le fait que la composition utilisée pour traiter au moins la face ne portant pas les grains abrasifs, est déposée par un moyen de couchage ou d'imprégnation utilisé en papeterie comme une presse encolleuse, à lame d'air, à lame trainante, reverse-roll, champion, Bill-blade. 6. Produit abrasif caractérisé par le fait que son suport est un support selon l'une des revendications 1 à 5.